СПОСОБ ПОЛУЧЕНИЯ АРОМАТИЧЕСКОГО ПОЛИКАРБОНАТА

1. Способ получения ароматического поликарбоната, характеризующийся тем, что при получении ароматического поликарбоната с использованием ароматического дигидроксисоединения и карбонового сложного диэфира в качестве исходных материалов и с использованием многочисленных реакторов температура Т1 (°С) расплавленного реагента по меньшей мере в одном реакторе А и температура Т2 (°С) расплавленного реагента в реакторе В, следующем за реактором А, отвечают следующей формуле (1):
Т2<Т1 (1)
2. Способ получения ароматического поликарбоната по п.1, характеризующийся тем, что температура Т1 (°С) расплавленного реагента и температура Т2 (°С) расплавленного реагента отвечают следующей формуле (2):
260°С<Т2<Т1<280°С (2)
3. Способ получения ароматического поликарбоната по п.1, характеризующийся тем, что по меньшей мере один реактор среди многочисленных реакторов является вертикальным реактором.
4. Способ получения ароматического поликарбоната по п.3, характеризующийся тем, что реактор А является вертикальным реактором.
5. Способ получения ароматического поликарбоната по п.3, характеризующийся тем, что вертикальный реактор присоединен к концу многочисленных реакторов, соединенных последовательно, и реактор, следующий за вертикальным реактором, является горизонтальным реактором.
6. Способ получения ароматического поликарбоната по п.1, характеризующийся тем, что полимер в реакторе А имеет средневязкостную молекулярную массу от 4000 до 14000.
7. Способ получения ароматического поликарбоната по п.1, характеризующийся тем, что полученный ароматический поликарбонат имеет средневязкостную молекулярную массу 10000 или более.
2
3
8. Способ получения ароматического поликарбоната, который является способом получения ароматического поликарбоната поликонденсацией в расплаве с реакцией обмена сложного эфира с использованием ароматического дигидроксисоединения и карбонового сложного диэфира в качестве исходных материалов и с использованием множества реакторов, снабженных перемешивающим устройством, характеризуется тем, что площадь поверхности испарения на единицу перерабатываемого количества расплавленного реагента в реакторе, в который подают расплавленный реагент, имеющий предельную вязкость 0,1 дл/г или более, равна 1,0 м·ч/м или более.
9. Способ получения ароматического поликарбоната, в котором по меньшей мере один из реакторов является вертикальным реактором и по меньшей мере один из вертикальных реакторов соответствует условию по п.8.
10. Способ получения ароматического поликарбоната по п.9, характеризующийся тем, что вертикальный реактор соответствует следующим условиям (1) и (2):
(1) среднее время пребывания расплавленного реагента в реакторе в пределах 120 мин, и
3
(2) мощность перемешивания на единицу добавляемого объема к расплавленному реагенту в реакторе равна 2,0 кВт/м или более.
11. Способ получения ароматического поликарбоната по п.8, характеризующийся тем, что реакторы содержат
множество вертикальных реакторов, соединенных последовательно, и
по меньшей мере один горизонтальный реактор, следующий за вертикальными реакторами.
2
3
12. Способ получения ароматического поликарбоната по п.10, характеризующийся тем, что среднее время пребывания расплавленного реагента в горизонтальном реакторе в пределах 120 мин и площадь поверхности испарения на единицу перерабатываемого количества расплавленного реагента в горизонтальном реакторе равна 4,0 м·ч/м или более.
13. Способ получения ароматического поликарбоната по п.8, характеризующийся тем, что полученный ароматический поликарбонат имеет средневязкостную молекулярную массу 10000 или более.